(57)【要約】【課題】５９０ＭＰａ以上の引張強度を有し、均一伸びと穴広げ性とを同時に向上させた、加工性に優れる高強度鋼板及びその製造方法を提供するものである。【解決手段】質量％で、Ｃ：０．０２〜０．０５％、Ｓｉ：０．８〜２．０％、Ｍｎ：０．５〜２．６％を含有し、Ｃ量とＳｉ量との比Ｃ／Ｓｉを０．０３５以上、０．０６０未満とし、Ａｌ、Ｐ、Ｓ、Ｎの含有量を制限し、金属組織が、体積率で、９０〜９５％のフェライトと５〜１０％のマルテンサイトとからなる加工性に優れた高強度鋼板。熱間圧延後、６００〜７５０℃の範囲内まで水冷し、１〜１０ｓ空冷して急冷するか、又は冷間圧延後の焼鈍をＡｃ1〜Ａｃ１＋１００［℃］で行い、２０℃／ｓ以下で６００〜７００℃の範囲内に一次冷却し、更に、７０℃／ｓ以上の冷却速度で二次冷却して製造する。【選択図】図１
2011032542.tif 000002
【特許請求の範囲】
【請求項１】
質量％で、
Ｃ  ：０．０２〜０．０５％、
Ｓｉ：０．８〜２．０％、
Ｍｎ：０．５〜２．６％
を含有し、Ｃの含有量とＳｉの含有量との比[Ｃ／Ｓｉ]が０．０３５以上、０．０６０未満であり、
Ａｌ：０．１５０％以下、
Ｐ  ：０．０４０％以下、
Ｓ  ：０．０１０％以下、
Ｎ  ：０．０１０％以下
に制限し、残部が鉄及び不可避的不純物からなり、金属組織が、体積率で、９０〜９５％のフェライトと５〜１０％のマルテンサイトとからなることを特徴とする加工性に優れた高強度鋼板。
【請求項２】
質量％で、
ＲＥＭ：０．０１００％以下、
Ｃａ：０．０１００％以下
の一方又は双方を含有することを特徴とする請求項１に記載の加工性に優れた高強度鋼板。
【請求項３】
引張強度が５９０〜６５０ＭＰａであり、均一伸びが１７％以上であることを特徴とする請求項１又は２に記載の加工性に優れた高強度鋼板。
【請求項４】
請求項１又は２に記載の化学成分を有する鋼片を、１０５０〜１３００℃に加熱し、仕上温度を８５０〜１０００℃として熱間圧延を行い、６００〜７５０℃の範囲内まで水冷し、１〜１０ｓ空冷し、更に、７０℃／ｓ以上の冷却速度で３５０℃以下まで急冷することを特徴とする加工性に優れた高強度鋼板の製造方法。
【請求項５】
請求項１又は２に記載の化学成分を有する鋼片を、熱間圧延し、更に、冷間圧延し、下記（式１）によって求められるＡｃ1［℃］〜（Ａｃ１＋１００）［℃］に加熱して１８０ｓ以下保持する焼鈍を行った後、２０℃／ｓ以下の冷却速度で６００〜７００℃の範囲内に一次冷却し、更に、７０℃／ｓ以上の冷却速度で３５０℃以下まで二次冷却することを特徴とする加工性に優れた高強度鋼板の製造方法。
Ａｃ１＝７２３−１０．７Ｍｎ＋２９．１Ｓｉ  ・・・  （式１）
（式１）において、Ｍｎ及びＳｉは各元素の含有量［質量％］である。
【発明の詳細な説明】
【技術分野】
【０００１】
本発明は、均一伸び、穴広げ性などの加工性に優れた高強度鋼板及びその製造方法に関するものである。
【背景技術】
【０００２】
自動車の燃費向上および安全性向上を達成するため、自動車用鋼板の高強度化が強く求められている。自動車用鋼板には部位によって様々な加工、例えば、曲げ加工、プレス加工、バーリング加工、伸びフランジ加工などが施される。したがって、素材である熱延鋼板及び冷延鋼板には、強度に加えて、延性及び穴広げ性が要求される。
【０００３】
強度及び延性を高めた材料として、軟質のフェライトと硬質のマルテンサイトとからなる複相鋼板が開発されている。しかし、複相鋼板では、軟質組織と硬質組織との硬度差に起因して、穴広げ性が低下する。これは、マルテンサイト近傍のフェライトに大きく歪が集中し、ボイド生成を助長させるためである。
【０００４】
これまで、穴広げ性を向上させるために、フェライトとマルテンサイトとの硬度差を軽減した複相鋼板が提案されている（例えば、特許文献１〜４、参照）。
特許文献１に提案された鋼板は、耐衝撃特性を向上させるためにマルテンサイトの硬度を高めたものであるが、穴広げ性を確保するため、マルテンサイトの硬さとフェライトの硬さの比を制限している。特許文献２及び３には、マルテンサイトの分率、粒径や、マルテンサイトの硬さとフェライトの硬さの比、固溶Ｃ量を制御し、穴広げ性を向上させた複相鋼板が提案されている。更に、特許文献４に提案された複相鋼板では、特に、マルテンサイトとフェライトとの界面へのＣの濃化を抑制している。
【０００５】
また、複相鋼板に焼戻しを施す方法が提案されている（例えば、特許文献５、６、参照）。
特許文献５に提案された方法は、焼戻しによってセメンタイトを析出させ、マルテンサイトの硬さを低下させるものである。特許文献６には、Ａｌの添加によって炭化物の生成を抑制し、機械特性のばらつきを低減させる方法が提案されている。
【先行技術文献】
【特許文献】
【０００６】
【特許文献１】特開平１０−１４７８３８号公報
【特許文献２】特開２００１−３０３１８６号公報
【特許文献３】特開２００１−３０３１８７号公報
【特許文献４】特開２００８−６３６０４号公報
【特許文献５】特開２００７−３０２９１８号公報
【特許文献６】特開２００７−１３８２６２号公報
【発明の概要】
【発明が解決しようとする課題】
【０００７】
プレス加工では、張出し成形性を高めるため、均一伸びの向上が要求される。均一伸びを高めるには、軟質のフェライトの体積率を増加させることが好ましい。しかし、従来の穴広げ性を向上させた複相鋼板は、マルテンサイトの硬度を低下させており、フェライトの体積率を高めると、強度の低下が懸念される。特に、焼戻しを施す場合は、条件によってはマルテンサイトの硬度が著しく低下し、強度の確保が難しくなる。
【０００８】
また、焼付硬化性を利用してフェライトの強度を確保する場合は、常温での時効による延性の低下が懸念される。更に硬質相であるベイナイトを利用して、強度を確保する場合は、延性が劣化する。したがって、硬質相によって強度を確保する場合は、フェライトの体積率を高めて均一伸びを向上させることが困難である。
【０００９】
本発明は、このような実情に鑑みてなされたものであり、５９０ＭＰａ以上の引張強度を有し、均一伸びと穴広げ性とを同時に向上させた、加工性に優れる高強度鋼板及びその製造方法を提供するものである。
【課題を解決するための手段】
【００１０】
本発明者らは、Ｃの含有量を低下させてマルテンサイトの強度を低下させ、軟質相と硬質相との強度差を低減するとともに、フェライトの体積率を９０％以上として均一伸びを確保し、更に、フェライトを安価な元素であるＳｉ、Ｍｎで固溶強化し、均一伸び及び穴広げ性を高め、鋼板の強度を確保することに成功した。本発明の要旨は以下のとおりである。
【００１１】
（１）  質量％で、Ｃ：０．０２〜０．０５％、Ｓｉ：０．８〜２．０％、Ｍｎ：０．５〜２．６％を含有し、Ｃの含有量とＳｉの含有量との比[Ｃ／Ｓｉ]が０．０３５以上、０．０６０未満であり、Ａｌ：０．１５０％以下、Ｐ：０．０４０％以下、Ｓ：０．０１０％以下、Ｎ：０．０１０％以下に制限し、残部が鉄及び不可避的不純物からなり、金属組織が、体積率で、９０〜９５％のフェライトと５〜１０％のマルテンサイトとからなることを特徴とする加工性に優れた高強度鋼板。
（２）  質量％で、ＲＥＭ：０．０１００％以下、Ｃａ：０．０１００％以下の一方又は双方を含有することを特徴とする上記（１）に記載の加工性に優れた高強度鋼板。
【００１２】
（３）  引張強度が５９０〜６５０ＭＰａであり、均一伸びが１７％以上であることを特徴とする上記（１）又は（２）に記載の加工性に優れた高強度鋼板。
【００１３】
（４）  上記（１）又は（２）に記載の化学成分を有する鋼片を、１０５０〜１３００℃に加熱し、仕上温度を８５０〜１０００℃として熱間圧延を行い、６００〜７５０℃の範囲内まで水冷し、１〜１０ｓ空冷し、更に、７０℃／ｓ以上の冷却速度で３５０℃以下まで急冷することを特徴とする加工性に優れた高強度鋼板の製造方法。
（５）  上記（１）又は（２）に記載の化学成分を有する鋼片を、熱間圧延し、更に、冷間圧延し、下記（式１）によって求められるＡｃ1［℃］〜（Ａｃ１＋１００）［℃］に加熱して１８０ｓ以下保持する焼鈍を行った後、２０℃／ｓ以下の冷却速度で６００〜７００℃の範囲内に一次冷却し、更に、７０℃／ｓ以上の冷却速度で３５０℃以下まで二次冷却することを特徴とする加工性に優れた高強度鋼板の製造方法。
Ａｃ１＝７２３−１０．７Ｍｎ＋２９．１Ｓｉ  ・・・  （式１）
（式１）において、Ｍｎ及びＳｉは各元素の含有量［質量％］である。
【発明の効果】
【００１４】
本発明によれば、高価な元素を添加することなく、５９０ＭＰａ以上の引張強度を有し、加工性、特に均一伸び及び穴広げ性に優れる高強度鋼板及びその製造方法を提供することが可能になり、産業上の貢献が極めて顕著である。
【図面の簡単な説明】
【００１５】
【図１】Ｃの含有量とＳｉの含有量との比[Ｃ／Ｓｉ]と穴広げ率との関係を示す図である。
【発明を実施するための形態】
【００１６】
本発明者らは、高強度鋼板の均一伸び及び穴広げ性を向上させる成分、組織について検討を行った。その結果、均一伸びを高めるためには、フェライトの体積率を９０％以上にすることが有効であることがわかった。一方、穴拡げ性を高めるには硬質マルテンサイトの強度および分率を低下させることが有効であることがわかった。すなわち両特性を同時に満たすためには、高強度鋼板のフェライト体積率を９０％とし、かつマルテンサイトの強度を低下させることが重要である。
【００１７】
従来、マルテンサイトやベイナイトなどの硬質組織の硬度を低下させて穴広げ性を向上させた複相鋼板では、強度を確保するために硬質組織の体積率を高めていた。そのため、穴広げ性は向上するものの、均一伸びが劣化していた。
【００１８】
そこで、本発明者らは、マルテンサイトの体積率を低減し、フェライトを固溶強化して、強度を確保する方法を検討した。
Ｃ：０．０２〜０．０５％、Ｓｉ：０．８〜２．０％、Ｍｎ：０．５〜２．６％を含有し、残部がＦｅ及び不可避的不純物からなる成分組成を有し、フェライトの体積率が９０〜９５％、残部がマルテンサイトからなる金属組織を有する熱延鋼板及び冷延鋼板を製造した。得られた熱延鋼板及び冷延鋼板の穴広げ率を、日本鉄鋼連盟規格ＪＦＳ  Ｔ  １００１−１９９６記載の試験方法に準拠して評価した。結果を図１に示す。
その結果、高強度鋼板の穴広げ性を高めるには、マルテンサイトの強度への寄与が大きいＣの含有量と、フェライトの固溶強化への寄与が大きいＳｉの含有量との比[Ｃ／Ｓｉ]が、重要であり、図１に示すように、Ｃ／Ｓｉを０．０３５以上、０．０６０未満にすることで、穴広げ率を８０％以上に高めることができることがわかった。
【００１９】
これは、Ｓｉの含有量の増加に伴いフェライトは強化され、一方、Ｃの含有量の低減に伴いマルテンサイトの強度は低下するためであると考えられる。したがって、Ｃ／Ｓｉが低いほどフェライト−マルテンサイト間の強度差が低減され、Ｃ／Ｓｉが０．０６０未満になると穴拡げ性が向上する。一方、Ｃ／Ｓｉが低すぎると、Ｓｉの過剰添加によりフェライトが硬く、脆くなり、Ｃ／Ｓｉが０．０３５未満になると穴広げ性が低下する。
【００２０】
また、本発明の複相鋼板では、フェライトを強化するために、Ｍｏ、Ｎｂなどの元素を添加する必要がない。特に、Ｍｏは非常に高価であるし、材質のばらつきの原因にもなる。これに対し、本発明の高強度鋼板では、安価な元素であるＳｉ、Ｍｎによる固溶強化を利用しているため、コスト面で優れており、かつ、材質のばらつきの抑制が可能になる。
【００２１】
以下、本発明の高強度鋼板の含有成分について詳細に説明する。
Ｃは、均一伸び及び穴広げ性に影響を及ぼすマルテンサイトの生成及び硬化に寄与する元素である。マルテンサイトの体積率を５％以上とし、強度を確保するために、Ｃの含有量の下限を０．０２％以上、好ましくは０．０３５％以上とする。一方、マルテンサイトの強度を低下させ、マルテンサイトの体積率を１０％以下に制限するため、Ｃの含有量の上限を０．０５％以下とする。
【００２２】
Ｓｉは、フェライトの固溶強化に寄与し、本発明において重要な元素である。フェライトを固溶強化し、５９０ＭＰａ以上の引張強度を確保するには、０．８％以上のＳｉを添加することが必要である。一方、Ｓｉの含有量が過剰になるとフェライトが硬化して、均一伸びが低下するため、Ｓｉの含有量の上限を２．０％以下、好ましくは１．２％以下とする。
【００２３】
Ｍｎは、マルテンサイトの生成とフェライトの固溶強化に寄与する重要な元素である。フェライトを固溶強化するためには、０．５％以上のＭｎを添加することが必要である。一方、Ｍｎの含有量が過剰になると、マルテンサイトの体積率が増加するため、Ｍｎの含有量の上限を２．６％以下とする。
【００２４】
Ｃの含有量とＳｉの含有量との比[Ｃ／Ｓｉ]は、穴広げ性及び均一伸びに影響を及ぼす重要な指標である。Ｃ／Ｓｉを０．０６未満にすると、フェライトとマルテンサイトとの強度差が低減され、穴拡げ性が向上する。一方、フェライトの脆化を抑制し、穴広げ性及び均一伸びを確保するには、Ｃ／Ｓｉを０．０３５以上にすることが必要である。
【００２５】
Ａｌは、脱酸元素であるが、アルミナ等の介在物を形成し、穴広げ性を劣化させるため上限を０．１５０％以下とする。Ａｌの含有量の下限は、特に限定しないが、０．０００５％以下に低減させることは困難である。
【００２６】
Ｐは、不純物元素であり、０．０４０％を超えると溶接部の脆化が顕著になるため、上限を０．０４０％以下とする。Ｐの含有量の下限は特に定めないが、０．０００１％未満とすることは、経済的に不利である。
【００２７】
Ｓは、不純物元素であり、溶接性、鋳造時及び熱延時の製造性に悪影響を及ぼすことから、上限を０．０１０％以下とする。また、Ｓを過剰に含有すると、粗大なＭｎＳを形成し、穴広げ性を低下させることから、穴広げ性向上のためには、含有量を低減することが好ましい。Ｓの含有量の下限値は特に定めないが、０．０００１％未満とすることは、経済的に不利であることからこの値を下限とすることが好ましい。
【００２８】
Ｎは、不純物元素であり、含有量が０．０１０％を超えると、粗大な窒化物を形成し、曲げ性や穴広げ性を劣化させることから、上限を０．０１０％以下とする。また、Ｎの含有量が増加すると、溶接時のブローホール発生の原因になることから低減することが好ましい。下限は、特に定めないが、Ｎの含有量を０．０００５％未満とするには、製造コストが上昇する。
【００２９】
更に、介在物の形態を制御するため、Ｃａ、ＲＥＭの一方又は双方を添加してもよい。
Ｃａ、ＲＥＭは、酸化物や硫化物の形態の制御に有効な元素であり、好ましい下限値は、それぞれ、０．０００５％以上である。一方、過剰に添加すると成形性を損なうことがあるため、Ｃａ、ＲＥＭの含有量の好ましい上限は、それぞれ、０．０１００％以下である。なお、本発明において、ＲＥＭとは、Ｌａ及びランタノイド系列の元素を指すものであり、ミッシュメタルにて添加されることが多く、ＬａやＣｅ等の系列の元素を含有する。金属ＬａやＣｅを添加してもよい。
【００３０】
以下、本発明の高強度鋼板の金属組織について詳細に説明する。
フェライトは、延性を高める組織である。フェライトの体積率が９０％未満では、延性、特に、均一伸びを確保することができない。一方、フェライトの体積率が９５％超になると、硬質のマルテンサイトが少ないため、強度を確保することができない。したがって、フェライトの体積率の下限値は９０％以上とし、好ましくは９２％以上とする。また、フェライトの体積率の上限値は９５％以下とする。
【００３１】
マルテンサイトは、強度を高める組織である。マルテンサイトの体積率が５％未満では、強度を確保することができない。一方、マルテンサイトの体積率が１０％を超えると、軟質のフェライトの体積率が減少し、均一伸びが低下する。したがって、マルテンサイトの体積率の下限値は５％以上とする。また、マルテンサイトの体積率の上限値は１０％以下とし、好ましくは８％以下とする。
なお、フェライト及びマルテンサイトの体積率は、レペラーエッチングした試料の金属組織写真を光学顕微鏡で撮影し、画像解析処理によって求める。
【００３２】
本発明の高強度鋼板は、軽量化が要求される自動車用鋼板として好適に使用するために、引張強度が５９０〜６５０ＭＰａの範囲であることが好ましい。また、自動車用鋼板には、特に、プレス成形性などの加工性が要求されることから、本発明の高強度鋼板の均一伸びは、張出し成形性に優れたものとするために、１７％以上であることが好ましい。
【００３３】
以下、本発明の加工性に優れた高強度鋼板の製造方法について説明する。
はじめに、熱延鋼板の製造方法について説明する。
まず、常法により、鋼を溶製し、鋳造して、上記の化学成分を有する鋼片を製造する。鋳造は、生産性の観点から、連続鋳造が好ましい。
【００３４】
熱延鋼板の場合、鋼片を１０５０〜１３００℃に加熱し、熱間圧延を行う。加熱温度が１０５０℃未満では、変形抵抗が高く、製造上の負荷が大きくなる。一方、加熱温度が１３００℃を超えると鋼板の組織が粗粒になり、強度が低下する。このため、加熱温度は、１３００℃以上とし、１１５０℃以下とすることが好ましい。
【００３５】
熱間圧延の仕上げ温度は８５０〜１０００℃とする。仕上げ温度が８５０℃未満では圧延後に再結晶が進まず、強い変態集合組織を持ち、穴広げ性を劣化させてしまう。このため、仕上げ温度は、８５０℃以上とし、９００℃以上とすることが好ましい。一方、仕上げ温度が１０００℃を超えると再結晶後の粒成長が著しく、鋼板組織が粗粒になり、強度が確保できない。
【００３６】
熱間圧延後、６００〜７５０℃の範囲内まで水冷し、１〜１０ｓ空冷する。
水冷の停止温度が７５０℃を超えると、空冷時にオーステナイトからフェライトへの変態が不十分になる。そのため、急冷した際にマルテンサイトが増加し、９０％以上のフェライトを確保することができない。一方、水冷の停止温度が６００℃未満になると、フェライト変態が十分に進行しないままベイナイト変態が起こるため、９０％以上のフェライトを確保することができない。
空冷時間は、１ｓ未満では、空冷時のフェライトの生成が不十分になり、９０％以上のフェライトを確保することができない。一方、空冷時間が１０ｓを超えると、パーライトが生成し、強度を確保できず、穴広げ性が低下する。
【００３７】
空冷後、７０℃／ｓ以上の冷却速度で急冷する。冷却速度が７０℃／ｓ未満であると、マルテンサイトの体積率が低下し、パーライトが生成する。
急冷の停止温度は、ベイナイトの生成を避けるため、３５０℃以下とする。急冷の停止温度の下限値は特に限定せず、室温でもよい。
【００３８】
冷延鋼板を製造する場合、鋼の溶製及び熱間圧延の条件は特に限定せず、常法で行う。上記の化学成分を有する鋼片を熱間圧延後、常法で冷間圧延し、焼鈍を行う。焼鈍温度及びその後の冷却条件は、金属組織を制御するため、重要である。
【００３９】
焼鈍は、フェライトからオーステナイトへの変態温度であるＡｃ1［℃］以上で行うことが必要である。焼鈍温度がＡｃ１未満であると、マルテンサイトの生成が不十分になり、強度が低下する。なお、再結晶を促進させるためには、焼鈍温度を７５０℃以上にすることが好ましい。一方、焼鈍温度がＡｃ１＋１００［℃］を超えると、フェライトの体積率が低下するため、上限をＡｃ１＋１００［℃］以下とする。Ａｃ１［℃］は、Ｍｎ及びＳｉの含有量から、下記（式１）によって求める。
Ａｃ1 ＝７２３−１０．７Ｍｎ＋２９．１Ｓｉ  ・・・  （式１）
（式１）において、Ｓｉ、Ｍｎは各元素の含有量［質量％］である。
【００４０】
冷延鋼板の焼鈍では、Ａｃ１［℃］〜（Ａｃ１＋１００）［℃］に到達した後、保持せずに冷却してもよい。保持時間は、長すぎると生産性を損なうため、１８０ｓ以下とする。
【００４１】
焼鈍後、６００〜７００℃の範囲内まで２０℃／ｓ以下の冷却速度で一次冷却する。これは、焼鈍後の冷却中にフェライトを生成させるためである。
冷却速度が２０℃／ｓを超えると、マルテンサイトの体積率が増加し、フェライトの体積率が低下する。
一次冷却の停止温度は、７００℃を超えると、その後の二次冷却によって、マルテンサイトの体積率が増加し、フェライトの体積率が低下する。一方、一次冷却を６００℃未満で停止すると、パーライトが生成する。
【００４２】
一次冷却後、７０℃／ｓ以上の冷却速度で二次冷却する。二次冷却の冷却速度が７０℃／ｓ未満では、マルテンサイトの体積率が低下し、パーライトが生成するため、強度を確保できず、穴広げ性が低下する。二次冷却の停止温度は、ベイナイトの生成を避けるため、３５０℃以下とする。二次冷却の停止温度の下限値は特に限定せず、室温でもよい。
【実施例】
【００４３】
「実施例１」
表１に示す化学成分を有する鋼を溶解し、鋳造して得られた鋼片を１１５０℃（表２に示す加熱温度）に加熱し、表２に示す仕上温度で熱間圧延を行い、表２に示す停止温度まで水冷し、表２に示す空冷時間で空冷し、更に、表２に示す冷却速度で室温から３５０℃以下の温度まで急冷した。表２のＦＴ［℃］は仕上温度、ＭＴ［℃］は水冷の停止温度、ｔＡＣ［ｓ］は空冷時間、冷却速度［℃／ｓ］は、急冷の冷却速度である。
【００４４】
【表１】
2011032542.tif 000003
【００４５】
【表２】
2011032542.tif 000004
【００４６】
得られた熱延鋼板から試料を採取し、光学顕微鏡を用いて金属組織の観察を行った。試料の調整として、圧延方向の板厚断面を観察面として研磨し、ナイタール試薬又はレペラー試薬にてエッチングした。得られたミクロ組織を画像解析して、フェライト、マルテンサイトの面積率を求めた。また、フェライト、マルテンサイト以外の残部の組織を確認した。その結果を表３に示す。表３において、ｆα［％］はフェライトの体積率、ｆＭ［％］はマルテンサイトの体積率であり、残部はフェライトとマルテンサイト以外の組織である。したがって、残部の空欄は、フェライト及びマルテンサイトの体積率の合計が１００％であることを意味する。
【００４７】
【表３】
2011032542.tif 000005
【００４８】
得られた熱延鋼板の引張強度、均一伸び、破断伸び、穴広げ率を調べた。
引張強度及び破断伸びは、ＪＩＳ  Ｚ  ２２０１の５号試験片を用いて、ＪＩＳ  Ｚ  ２２４１に準拠して評価した。均一伸びは、最高荷重に達した際の公称伸びである。穴広げ試験は日本鉄鋼連盟規格ＪＦＳ  Ｔ  １００１−１９９６記載の試験方法に準拠して評価した。結果を表３に示す。表３のＴＳ［ＭＰａ］は引張強度、ｕＥＬ［％］は均一伸び、ｔＥＬ［％］は破断伸び、λ［％］は穴広げ率である。
【００４９】
製造Ｎｏ．１〜１０は、本発明の鋼板であり、５９０ＭＰａ以上の引張強度を有し、均一伸びが１７％以上で破断伸びに優れ、穴広げ率が８０％以上と高く、加工性が良好である。
一方、製造Ｎｏ．１１は、Ｃの含有量とＳｉの含有量との比[Ｃ／Ｓｉ]が少ないため、フェライト単相になり、強度が低くなっている。なお、製造Ｎｏ．１１は、引張強度が低いため、Ｃ／Ｓｉは０．０３５未満であるが、穴拡げ性が高くなっている。
製造Ｎｏ．１２は、Ｃ／Ｓｉが少ないため、強度および穴広げ性が低くなっている。
【００５０】
製造Ｎｏ．１３、１４はＣの含有量が多く、Ｃ／Ｓｉが大きいため、マルテンサイトが硬化してフェライトとの強度差が大きくなり、穴広げ性が低くなっている。
製造Ｎｏ．１５、１６は、Ｓｉの含有量が少なく、Ｃの含有量とＳｉの含有量との比Ｃ／Ｓｉが高いため、マルテンサイトとフェライトとの強度差を軽減できず、穴広げ性が低くなっている。
一方、製造Ｎｏ．１７は、Ｃ／Ｓｉが低く、フェライトが硬化して、穴広げ性が低くなっている。
また、製造Ｎｏ．１８は、Ｍｎの含有量が多いため、マルテンサイトの体積率が増加してフェライトの体積率が減少し、延性及び穴拡げ性が低くなっている。
【００５１】
製造Ｎｏ．１９は、水冷停止温度が高く、空冷時にフェライト変態が十分に進行しないため、フェライトの体積率が減少し、延性が低くなっている。
製造Ｎｏ．２０は空冷時間が長く、製造Ｎｏ．２１は急冷の冷却速度が遅く、パーライトが生成し、穴広げ性が低くなっている。
【００５２】
「実施例２」
表１に示す化学成分を有する鋼を溶解し、鋳造して得られた鋼片を１１５０℃に加熱した後、常法で熱間圧延、冷間圧延を施した。更に、表４に示す焼鈍温度に加熱して１００秒間（保持時間）保持した後、表４に示す冷却速度１［℃／ｓ］で表４に示す中間温度まで一次冷却し、更に、表４に示す冷却速度２［℃／ｓ］で室温から３５０℃以下の温度まで二次冷却した。表４に示す中間温度［℃］は冷却速度を変更した温度である。
【００５３】
【表４】
2011032542.tif 000006
【００５４】
得られた冷延鋼板の金属組織の観察及び体積率の測定、引張強度、均一伸び、破断伸び、穴広げ率の評価は、実施例１と同様にして行った。結果を表５に示す。表５のＴＳ［ＭＰａ］は引張強度、ｕＥＬ［％］は均一伸び、ｔＥＬ［％］は破断伸び、λ［％］は穴広げ率である。
【００５５】
【表５】
2011032542.tif 000007
【００５６】
製造Ｎｏ．２２〜２９は、本発明の鋼板であり、５９０ＭＰａ以上の引張強度を有し、均一伸びが１７％以上で破断伸びに優れ、穴広げ率が８０％以上と高く、加工性が良好である。
一方、製造Ｎｏ．３０は、Ｃの含有量とＳｉの含有量との比[Ｃ／Ｓｉ]が少ないため、フェライト単相になり、強度が低くなっている。なお、製造Ｎｏ．３０は、引張強度が低いため、Ｃ／Ｓｉは０．０３５未満であるが、穴拡げ性が高くなっている。
製造Ｎｏ．３１は、Ｃ／Ｓｉが少ないため、強度および穴広げ性が低くなっている。
【００５７】
製造Ｎｏ．３２、３３はＣの含有量が多く、Ｃ／Ｓｉが大きいため、マルテンサイトが硬化してフェライトとの強度差が大きくなり、穴広げ性が低くなっている。
製造Ｎｏ．３４、３５は、Ｓｉの含有量が少なく、Ｃの含有量とＳｉの含有量との比Ｃ／Ｓｉが大きいため、マルテンサイトとフェライトとの強度差が大きくなり、穴広げ性が低くなっている。
製造Ｎｏ．３６は、Ｃ／Ｓｉが低く、フェライトが硬化して、穴広げ性が低くなっている。
また、製造Ｎｏ．３７は、Ｍｎの含有量が多く、マルテンサイトの体積率が増加してフェライトの体積率が減少し、延性及び穴拡げ性が低くなっている。
【００５８】
製造Ｎｏ．３８は、一次冷却の停止温度（中間温度）が高いため、マルテンサイトの体積率が増加し、フェライトの体積率が低下して、延性が低下している。
製造Ｎｏ．３９は、二次冷却の冷却速度が遅いため、マルテンサイトの体積率が低下し、パーライトが生成し、強度および穴広げ性が低くなっている。
製造Ｎｏ．４０は焼鈍温度が高く、フェライト変態が遅延し、マルテンサイトが増加して、延性が劣化している。
製造Ｎｏ．４１は一次冷却速度が高すぎるため、マルテンサイトの体積率が増加し、フェライトの体積率が低下して、延性が劣化している。
【図１】
2011032542.tif 000008